(57)【要約】【課題】情報媒体に記入された情報内容の秘密保持を行う隠蔽材料であって、必要に応じてその隠蔽材料を剥離する事なく簡便な方法で当該情報内容を読み取り可能にする感熱消色隠蔽材料を提供する事。【解決手段】支持体上に電子供与性染料が電子受容性顕色剤により発色した隠蔽層、消色剤層、粘着剤層を順次設けた隠蔽材料において、前記隠蔽層が常温よりも高い温度以上で消色する事を特徴とする感熱消色隠蔽材料。【選択図】  図１
2006264277.tif 000002
【特許請求の範囲】
【請求項１】
支持体上に、電子供与性染料が電子受容性顕色剤により発色した隠蔽層、消色剤層が設けた隠蔽材料であって、該隠蔽層が常温よりも高い温度で消色する事を特徴とする感熱消色隠蔽材料。
【請求項２】
支持体から最も離れた層に粘着剤層を設けた事を特徴とする請求項１記載の感熱消色隠蔽材料。
【請求項３】
該消色剤層に含まれる消色剤が塩基性化合物である事を特徴とする請求項１または２に記載の感熱消色隠蔽材料。
【請求項４】
該塩基性化合物がアミン誘導体、ヒドラジン誘導体、グアニジン誘導体の少なくとも１種である事を特徴とする請求項３に記載の感熱消色隠蔽材料。
【請求項５】
該誘導体が炭素数１２以上のアルキル基を有する事を特徴とする請求項４に記載の感熱消色隠蔽材料。
【発明の詳細な説明】
【技術分野】
【０００１】
本発明は、情報媒体に記入された情報内容を隠蔽する材料に関し、必要に応じて当該情報内容を簡便な方法にて読み取り可能とする情報隠蔽材料に関するものである。
【背景技術】
【０００２】
クレジットカード等の申し込みや住所変更届け等に氏名、住所や電話番号等の第三者には見られたくない個人情報を葉書等に記載し送付する事がある。このような情報を隠蔽し、しかも、必要時に当該情報を簡便な方法にて視認可能とするには、従来の技術では、情報記載部に再貼付再剥離可能な粘着剤が塗布された隠蔽ラベルを貼付し、必要時に隠蔽ラベルを剥離して当該情報を読み取る等の方法が提案されている。
【０００３】
このような、従来の隠蔽ラベルは再貼付性と再剥離性を両立させるため、再剥離可能な特殊な接着剤を使用したり、また層間剥離のための複雑な積層構造を設けなければならず、隠蔽ラベルを作製する際の手間や費用がかかるという問題がある。また、送付中に隠蔽ラベルが剥がれて個人情報等の内容が露出するという事故が発生するのではという潜在的な不安要素があった。さらに従来の隠蔽ラベルは、受取人が隠蔽ラベルを剥離して情報を確認する方法なのでその隠蔽ラベルを剥離する手間と、剥がされた隠蔽ラベルが廃棄物となるという作業性や環境問題に対する課題もあった。
【０００４】
このような課題に対し、透明性ラベル基材に常温において有色であり、加温によって透明化する示温剤マイクロカプセル層を有した情報隠蔽用隠蔽ラベルが提案されている（例えば、特許文献１参照）。この方法では隠蔽された情報を視認するためには連続的に熱エネルギーを印可し続ける必要がある。また、透明基材に隠蔽層を設け、この隠蔽層が常温よりも高い温度以上で消色する感熱消色インクにより形成された隠蔽ラベルが提案されている（例えば、特許文献２）。この感熱消色インクの組成物は呈色性化合物、顕色剤及び消去剤の三成分であり、隠蔽層中に消去剤が存在するため隠蔽性が低かったり、通常の保存においても消去剤が作用し消色が進行するという事があった。さらに一方、プラスチックフィルムに赤外線吸収物質を含まない黒色系塗工膜が施された黒シールを機密情報データを記載した部分に貼付、赤外線による機械読み取りで機密情報データを判読する隠蔽用黒シールとこれを用いた使用方法が提案されている（例えば、参考特許３）。この方法では、赤外線による機械読み取りは可能であるものの、目視が必要となった場合には対応できない。
【特許文献１】特開平１１−７３１１０号公報
【特許文献２】特開２００１−５４９９２号公報
【特許文献３】特開２００４−２５５６２８号公報
【発明の開示】
【発明が解決しようとする課題】
【０００５】
本発明の課題は、これらの従来技術の課題を解決するものであり、情報媒体に記入された情報内容の秘密保持を行う隠蔽材料であって、隠蔽部分を剥離するために特殊な接着剤を用いたり、また複雑な積層構造を設けずに一旦情報を隠蔽化して、必要に応じてその隠蔽材料を剥離する事なく簡便な方法で当該情報内容を読み取り可能にする感熱消色隠蔽材料を提供する事にある。
【課題を解決するための手段】
【０００６】
本発明は、支持体上に、電子供与性染料が電子受容性顕色剤により発色した隠蔽層、消色剤層が設けた隠蔽材料であって、隠蔽層が常温よりも高い温度で消色する感熱消色隠蔽材料である。また、支持体から最も離れた層に粘着剤層を設けた感熱消色隠蔽材料であっても良い。
【０００７】
消色剤層に含まれる消色剤が塩基性化合物であり、塩基性化合物がアミン誘導体、ヒドラジン誘導体、グアニジン誘導体の少なくとも１種であると好ましく、前記誘導体が炭素数１２以上のアルキル基を有すると更に好ましい。
【発明の効果】
【０００８】
本発明によれば、情報媒体に記入された情報内容の秘密保持を行う隠蔽材料であって、隠蔽部分を剥離するために特殊な接着剤を用いたり、また複雑な積層構造を設けずに一旦情報を隠蔽化して、必要に応じてその隠蔽材料を剥離する事なく簡便な方法で当該情報内容を読み取り可能にする隠蔽材料が提供される。
【発明を実施するための最良の形態】
【０００９】
以下、本発明の感熱消色隠蔽材料について、図１〜２を参照して詳しく説明する。図１及び図２は、本発明の感熱消色隠蔽材料１の実施形態の断面図である。本発明の感熱消色隠蔽材料１を構成する部材（層を含む）として、図１及び図２中の２は支持体、３は隠蔽層、４は消色剤層、５は粘着剤層である。
【００１０】
「符号２・・・支持体」
（１）支持体の機能・・・支持体２は、感熱消色隠蔽材料１の支持体となる。また、感熱消色隠蔽材料１を隠蔽するべき個人情報等の伝達情報部分に貼り付け、伝達情報を視認するために常温よりも高い温度以上の加熱により消色させる場合、加熱に対してやや脆弱な隠蔽層本体３や消色剤層４を保護する保護層としての役割も担っている。
【００１１】
（２）支持体の材料選択・・・感熱消色隠蔽材料１は、本発明では隠蔽層３を不可逆的に消色することから、支持体は原則として透明または半透明である事が求められる。このような支持体としては、各種紙、織布、不織布、ポリエチレンテレフテレート、ポリエチレンナフタレート、アクリル、ポリイミド、ポリアミド、ポリエチレン、ポリプロピレン、ポリカーボネート等の合成樹脂フィルム、ポリエチレン、ポリプロピレン等の合成樹脂をラミネートした紙、合成樹脂を含浸した紙、合成紙、ガラス等、あるいはこれらを組み合わせた複合シートを任意に用いる事ができるが、透明性や耐熱性の面から、ポリエチレンテレフタレートフィルムが好適に用いられる。
【００１２】
（３）支持体の厚さ・・・支持体の厚さとしては、フィルム厚５〜１００μｍが好ましく、特に１０〜６０μｍが更に好ましい。例えばフィルム厚５μｍ未満では耐久性に課題があり、消色時の熱に耐えられず破損してしまい、また、１００μｍ以上では消色時の熱の伝わりが悪くなり消色が困難となる。
【００１３】
「符号３・・・隠蔽層」
（１）隠蔽層の位置・・・隠蔽層３は、支持体２と消色剤層３の間、または、消色剤層３と粘着剤層４の間にサンドイッチ状に形成される。
【００１４】
（２）隠蔽層の主な構成要素・・・隠蔽層３は電子供与性染料と電子受容性顕色剤からなり、電子供与性染料は電子受容性染料との電子の授受等といった相互作用により発色した層である。
【００１５】
（３）電子供与性染料・・・電子供与性染料は感熱記録紙や感熱記録紙に一般的に用いられる化合物であり、従来公知な、例えば、トリフェニルメタンフタリド系、トリアリルメタン系、フルオラン系、フェノチジアン系、チオフェルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等の化合物が好ましく用いられる。
【００１６】
このような化合物としては、例えば以下に示すような化合物が挙げられる。２−アニリノ−３−メチル−６−ジエチルアミノフルオラン、２−アニリノ−３−メチル−６−(ジ−ｎ−ブチルアミノ)フルオラン、２−アニリノ−３−メチル−６−(Ｎ−ｎ−プロピル−Ｎ−メチルアミノ)フルオラン、２−アニリノ−３−メチル−６−(Ｎ−イソプロピル−Ｎ−メチルアミノ)フルオラン、２−アニリノ−３−メチル−６−(Ｎ−イソブチル−Ｎ−メチルアミノ)フルオラン、２−アニリノ−３−メチル−６−(Ｎ−ｎ−アミル−Ｎ−メチルアミノ)フルオラン、２−アニリノ−３−メチル−６−(Ｎ−ｓｅｃ−ブチル−Ｎ−エチルアミノ)フルオラン、２−アニリノ−３−メチル−６−(Ｎ−ｎ−アミル−Ｎ−エチルアミノ)フルオラン、２−アニリノ−３−メチル−６−(Ｎ−ｉｓｏ−アミル−Ｎ−エチルアミノ)フルオラン、２−アニリノ−３−メチル−６−(Ｎ−ｎ−プロピル−Ｎ−イソプロピルアミノ)フルオラン、２−アニリノ−３−メチル−６−(Ｎ−シクロヘキシル−Ｎ−メチルアミノ)フルオラン、２−アニリノ−３−メチル−６−(Ｎ−エチル−ｐ−トルイジノ)フルオラン、２−アニリノ−３−メチル−６−(Ｎ−メチル−ｐ−トルイジノ)フルオラン、２−(ｍ−トリクロロメチルアニリノ)−３−メチル−６−ジエチルアミノフルオラン、２−(ｍ−トリフロロメチルアニリノ)−３−メチル−６−ジエチルアミノフルオラン、２−(ｍ−トリフロロメチルアニリノ)−３−メチル−６−(Ｎ−シクロヘキシル−Ｎ−メチルアミノ)フルオラン、２−(２,４−ジメチルアニリノ)−３−メチル−６−ジエチルアミノフルオラン、２−(Ｎ−エチル−ｐ−トルイジノ)−３−メチル−６−(Ｎ−エチルアニリノ)フルオラン、２−(Ｎ−メチル−ｐ−トルイジノ)−３−メチル−６−(Ｎ−プロピル−ｐ−トルイジノ)フルオラン、２−アニリノ−６−(Ｎ−ｎ−ヘキシル−Ｎ−エチルアミノ)フルオラン、２−(ｏ−クロルアニリノ)−６−ジエチルアミノフルオラン、２−(ｏ−ブロモアニリノ)−６−ジエチルアミノフルオラン、２−(ｏ−クロルアニリノ)−６−ジブチルアミノフルオラン、２−(ｏ−フロロアニリノ)−６−ジブチルアミノフルオラン、２−(ｍ−トリフルオロメチルアニリノ)−６−ジエチルアミノフルオラン、２−(ｐ−アセチルアニリノ)−６−(Ｎ−ｎ−アミル−Ｎ−ｎ−ブチルアミノ)フルオラン、２−ベンジルアミノ−６−(Ｎ−エチル−ｐ−トルイジノ)フルオラン、２−ベンジルアミノ−６−(Ｎ−メチル−２,４−ジメチルアニリノ)フルオラン、２−ベンジルアミノ−６−(Ｎ−エチル−２,４−ジメチルアニリノ)フルオラン、２−ジベンジルアミノ−６−(Ｎ−メチル−ｐ−トルイジノ)フルオラン、２−ジベンジルアミノ−６−(Ｎ−エチル−ｐ−トルイジノ)フルオラン、２−(ジ−ｐ−メチルベンジルアミノ)−６−(Ｎ−エチル−ｐ−トルイジノ)フルオラン、２−(α−フェニルエチルアミノ)−６−(Ｎ−エチル−ｐ−トルイジノ)フルオラン、２−メチルアミノ−６−(Ｎ−メチルアニリノ)フルオラン、２−メチルアミノ−６−(Ｎ−エチルアニリノ)フルオラン、２−メチルアミノ−６−(Ｎ−プロピルアニリノ)フルオラン、２−エチルアミノ−６−(Ｎ−メチル−ｐ−トルイジノ)フルオラン、２−メチルアミノ−６−(Ｎ−メチル−２,４−ジメチルアニ��ノ)フルオラン、２−エチルアミノ−６−(Ｎ−メチル−２,４−ジメチルアニリノ)フルオラン、２−ジメチルアミノ−６−(Ｎ−メチルアニリノ)フルオラン、２−ジメチルアミノ−６−(Ｎ−エチルアニリノ)フルオラン、２−ジエチルアミノ−６−(Ｎ−メチル−ｐ−トルイジノ)フルオラン、２−ジエチルアミノ−６−(Ｎ−エチル−ｐ−トルイジノ)フルオラン、２−ジプロピルアミノ−６−(Ｎ−メチルアニリノ)フルオラン、２−ジプロピルアミノ−６−(Ｎ−エチルアニリノ)フルオラン、２−アミノ−６−(Ｎ−メチルアニリノ)フルオラン、２−アミノ−６−(Ｎ−エチルアニリノ)フルオラン、２−アミノ−６−(Ｎ−プロピルアニリノ)フルオラン、２−アミノ−６−(Ｎ−メチル−ｐ−トルイジノ)フルオラン、２−アミノ−６−(Ｎ−エチル−ｐ−トルイジノ)フルオラン、２−アミノ−６−(Ｎ−プロピル−ｐ−トルイジノ)フルオラン、２−アミノ−６−(Ｎ−メチル−ｐ−エチルアニリノ)フルオラン、２−アミノ−６−(Ｎ−エチル−ｐ−エチルアニリノ)フルオラン、２−アミノ−６−(Ｎ−プロピル−ｐ−エチルアニリノ)フルオラン、２−アミノ−６−(Ｎ−メチル−２,４−ジメチルアニリノ)フルオラン、２−アミノ−６−(Ｎ−エチル−２,４−ジメチルアニリノ)フルオラン、２−アミノ−６−(Ｎ−プロピル−２,４−ジメチルアニリノ)フルオラン、２−アミノ−６−(Ｎ−メチル−ｐ−クロルアニリノ)フルオラン、２−アミノ−６−(Ｎ−エチル−ｐ−クロルアニリノ)フルオラン、２−アミノ−６−(Ｎ−プロピル−ｐ−クロルアニリノ)フルオラン、２,３−ジメチル−６−ジメチルアミノフルオラン、３−メチル−６−(Ｎ−エチル−ｐ−トルイジノ)フルオラン、２−クロル−６−ジエチルアミノフルオラン、２−ブロモ−６−ジエチルアミノフルオラン、２−クロル−６−ジプロピルアミノフルオラン、３−クロル−６−シクロヘキシルアミノフルオラン、３−ブロモ−６−シクロヘキシルアミノフルオラン、２−クロル−６−(Ｎ−エチル−Ｎ−イソアミルアミノ)フルオラン、２−クロル−３−メチル−６−ジエチルアミノフルオラン、２−アニリノ−３−クロル−６−ジエチルアミノフルオラン、２−(ｏ−クロルアニリノ)−３−クロル−６−シクロヘキシルアミノフルオラン、２−(ｍ−トリフロロメチルアニリノ)−３−クロル−６−ジエチルアミノフルオラン、２−(２,３−ジクロルアニリノ)−３−クロル−６−ジエチルアミノフルオラン、１,２−ベンゾ−６−ジエチルアミノフルオラン、１,２−ベンゾ−６−(Ｎ−エチル−Ｎ−イソアミルアミノ)フルオラン、１,２−ベンゾ−６−ジブチルアミノフルオラン、１,２−ベンゾ−６−(Ｎ−エチル−Ｎ−シクロヘキシルアミノ)フルオラン、１,２−ベンゾ−６−(Ｎ−エチル−トルイジノ)フルオラン等。
【００１７】
また、好ましく用いられるその他の電子供与性染料の具体例を挙げると以下の通りである。２−アニリノ−３−メチル−６−(Ｎ−２−エトキシプロピル−Ｎ−エチルアミノ)フルオラン、２−(ｐ−クロルアニリノ)−６−(Ｎ−ｎ−オクチルアミノ)フルオラン、２−(ｐ−クロルアニリノ)−６−(Ｎ−ｎ−パルチミルアミノ)フルオラン、２−(ｐ−クロルアニリノ)−６−(ジ−ｎ−オクチルアミノ)フルオラン、２−ベンゾイルアミノ−６−(Ｎ−エチル−ｐ−トルイジノ)フルオラン、２−(ｏ−メトキシベンゾイルアミノ)−６−(Ｎ−エチル−ｐ−トルイジノ)フルオラン、２−ジベンジルアミノ−４−メチル−６−ジエチルアミノフルオラン、２−ジベンジルアミノ−４−メトキシ−６−(Ｎ−メチル−ｐ−トルイジノ)フルオラン、２−ジベンジルアミノ−４−メチル−６−(Ｎ−エチル−ｐ−トルイジノ)フルオラン、２−(α−フェニルエチルアミノ)−４−メチル−６−ジエチルアミノフルオラン、２−(ｐ−トルイジノ)−３−(ｔ−ブチル)−６−(Ｎ−メチル−ｐ−トルイジノ)フルオラン、２−(ｏ−メトキシカルボニルアニリノ)−６−ジエチルアミノフルオラン、２−アセチルアミノ−６−(Ｎ−メチル−ｐ−トルイジノ)フルオラン、３−ジエチルアミノ−６−(ｍ−トリフルオロメチルアニリノ)フルオラン、４−メトキシ−６−(Ｎ−エチル−ｐ−トルイジノ)フルオラン、２−エトキシエチルアミノ−３−クロル−６−ジブチルアミノフルオラン、２−ジベンジルアミノ−４−クロル−６−(Ｎ−エチル−ｐ−トルイジノ)フルオラン、２−(α−フェニルエチルアミノ)−４−クロル−６−ジエチルアミノフルオラン、２−(Ｎ−ベンジル−ｐ−トリフロロメチルアニリノ)−４−クロル−６−ジエチルアミノフルオラン、２−アニリノ−３−メチル−６−ピロリジノフルオラン、２−アニリノ−３−クロル−６−ピロリジノフルオラン、２−アニリノ−３−メチル−６−(Ｎ−エチル−Ｎ−テトラヒドロフルフリルアミノ)フルオラン、２−メシジノ−４′,５′−ベンゾ−６−ジエチルアミノフルオラン、２−(ｍ−トリフロロメチルアニリノ)−３−メチル−６−ピロリジノフルオラン、２−(α−ナフチルアミノ)−３,４−ベンゾ−４′−ブロモ−６−(Ｎ−ベンジル−Ｎ−シクロヘキシルアミノ)フルオラン、２−ピペリジノ−６−ジエチルアミノフルオラン、２−(Ｎ−ｎ−プロピル−ｐ−トリフロロメチルアニリノ)−６−モルフォリノフルオラン、２−(ジ−Ｎ−ｐ−クロルフェニル−メチルアミノ)−６−ピロリジノフルオラン、２−(Ｎ−ｎ−プロピル−ｍ−トリフロロメチルアニリノ)−６−モルフォリノフルオラン、１,２−ベンゾ−６−(Ｎ−エチル−Ｎ−ｎ−オクチルアミノ)フルオラン、１,２−ベンゾ−６−ジアリルアミノフルオラン、１,２−ベンゾ−６−(Ｎ−エトキシエチル−Ｎ−エチルアミノ)フルオラン、ベンゾロイコメチレンブルー、２−[３,６−ビス(ジエチルアミノ)]−６−(ｏ−クロルアニリノ)キサンチル安息香酸ラクタム、２−[３,６−ビス(ジエチルアミノ)]−９−(ｏ−クロルアニリノ)キサンチル安息香酸ラクタム、３,３−ビス(ｐ−ジメチルアミノフェニル)フタリド、３,３−ビス(ｐ−ジメチルアミノフェニル)−６−ジメチルアミノフタリド（別名クリスタルバイオレットラクトン）、３,３−ビス(ｐ−ジメチルアミノフェ��ル)−６−ジエチルアミノフタリド、３,３−ビス(ｐ−ジメチルアミノフェニル)−６−クロルフタリド、３,３−ビス(ｐ−ジブチルアミノフェニル)フタリド、３−(２−メトキシ−４−ジメチルアミノフェニル)−３−(２−ヒドロキシ−４,５−ジクロルフェニル)フタリド、３−(２−ヒドロキシ−４−ジメチルアミノフェニル)−３−(２−メトキシ−５−クロルフェニル)フタリド、３−(２−ヒドロキシ−４−ジメトキシアミノフェニル)−３−(２−メトキシ−５−クロルフェニル)フタリド、３−(２−ヒドロキシ−４−ジメチルアミノフェニル)−３−(２−メトキシ−５−ニトロフェニル)フタリド、３−(２−ヒドロキシ−４−ジエチルアミノフェニル)−３−(２−メトキシ−５−メチルフェニル)フタリド、３,６−ビス(ジメチルアミノ)フルオレンスピロ(９,３′)−６′−ジメチルアミノフタリド、６′−クロロ−８′−メトキシ−ベンゾインドリノ−スピロピラン、６′−ブロモ−２′−メトキシ−ベンゾインドリノ−スピロピラン等。
【００１８】
これらの電子供与性染料の例が本発明を限定するものではない。また、これらは単独、あるいは２種以上併用して使用する事ができる。
【００１９】
（４）電子受容性顕色剤・・・電子受容性顕色剤は感熱記録紙に一般的に用いられる化合物であり、従来公知な、例えば、フェノール性化合物、芳香族カルボン酸誘導体、Ｎ，Ｎ′−ジアリールチオ尿素誘導体、アリールスルホニル尿素誘導体、有機ホスホン酸化合物、有機化合物の亜鉛塩などの多価金属塩を挙げる事ができる。
【００２０】
このような化合物の具体的な例を挙げれば以下の通りである。４，４′−ジヒドロキシジフェニルスルホン、２，４′−ジヒドロキシジフェニルスルホン、４−ヒドロキシ−４′−イソプロポキシジフェニルスルホン、４−ヒドロキシ−４′−ベンジルオキシジフェニルスルホン、４−ヒドロキシ−４′−プロポキシジフェニルスルホン、ビス（３−アリル−４−ヒドロキシフェニル）スルホン、３，４−ジヒドロキシ−４′−メチルジフェニルスルホン、４−ヒドロキシ−４′−ベンゼンスルホニルオキシジフェニルスルホン、２，４−ビス（フェニルスルホニル）フェノール、ｐ−フェニルフェノール、ｐ−ヒドロキシアセトフェノン、４−ヒドロキシ−４′−ベンゼンスルホニルオキシジフェニルスルホン、１，１−ビス（ｐ−ヒドロキシフェニル）プロパン、１，１−ビス（ｐ−ヒドロキシフェニル）ペンタン、１，１−ビス（ｐ−ヒドロキシフェニル）ヘキサン、１，１−ビス（ｐ−ヒドロキシフェニル）シクロヘキサン、２，２−ビス（ｐ−ヒドロキシフェニル）プロパン、２，２−ビス（ｐ−ヒドロキシフェニル）ヘキサン、１，１−ビス（ｐ−ヒドロキシフェニル）−２−エチルヘキサン、２，２−ビス（３−クロロ−４−ヒドロキシフェニル）プロパン、１，１−ビス（ｐ−ヒドロキシフェニル）−１−フェニルエタン、１，３−ジ−〔２−（ｐ−ヒドロキシフェニル）−２−プロピル〕ベンゼン、１，３−ジ−〔２−（３，４−ジヒドロキシフェニル）−２−プロピル〕ベンゼン、１，４−ジ−〔２−（ｐ−ヒドロキシフェニル）−２−プロピル〕ベンゼン、４，４′−ヒドロキシジフェニルエーテル、３，３′−ジクロロ−４，４′−ヒドロキシジフェニルスルフィド、２，２−ビス（４−ヒドロキシフェニル）酢酸メチル、２，２−ビス（４−ヒドロキシフェニル）酢酸ブチル、４，４′−チオビス（２−ｔ−ブチル−５−メチルフェノール）、４−ヒドロキシフタル酸ジメチル、没食子酸ベンジル、没食子酸ステアリル、Ｎ，Ｎ′−ジフェニルチオ尿素、Ｎ−（４−メチルフェニルスルホニル）−Ｎ′−フェニル尿素、サリチルアニリド、５−クロロサリチルアニリド、サリチル酸、３，５−ジ−ｔ−ブチルサリチル酸、３，５−ジ−α−メチルベンジルサリチル酸、４−［２′−（４−メトキシフェノキシ）エチルオキシ］サリチル酸あるいはこれらサリチル酸誘導体の金属塩。ヘキサデシルホスホン酸、オクタデシルホスホン酸、エイコシルホスホン酸、ドコシルホスホン酸、テトラコシルホスホン酸、α−ヒドロキシテトラデシルホスホン酸、α−ヒドロキシルヘキサデシルホスホン酸、α−ヒドロキシオクタデシルホスホン酸、α−ヒドロキシエイコシルホスホン酸、α−ヒドロキシテトラコシルホスホン酸等。
【００２１】
また、好ましく用いられるその他の電子受容性顕色剤の具体例を挙げると以下の通りである。４，４′−ビス（ｐ−トルエンスルホニルアミノカルボニルアミノ）ジフェニルメタン、４，４′−ビス（ｐ−トルエンスルホニルアミノカルボニルアミノ）ジフェニル尿素等の特開平７−４７７７２号公報、特開平７−１４９０５０号公報、特開平１０−４４６１８号公報記載の尿素誘導体、Ｎ−（３−スルホニルアミノフェニル）−Ｎ′−フェニルウレア、Ｎ−（４−スルホニルアミノフェニル）−Ｎ′−フェニルウレア等の特開平７−３０４７２７号公報、特開平１０−３１５６３４号公報、特開平１１−１７０７０６号公報記載の尿素誘導体、Ｎ−ベンゼンスルホニル−ｐ−（フェニルウレイン）ベンズアミド、Ｎ−ベンゼンスルホニル−ｐ−（フェニルチオウレイレン）ベンズアミド、Ｎ−フェニル−Ｎ′−（ｐ−ベンゾイルアミノスルホニル）フェニルウレア、Ｎ−フェニル−Ｎ′−（ｐ−ベンゾイルアミノスルホニル）フェニルチオウレア等、特開平１０−３１５６３４号公報、特開平１１−２０８１２３号公報記載の尿素誘導体、３−（フェニルカルバモイルスルファモイル）カルバニリド、３−（フェニルカルバモイルスルファモイル）チオカルバニリド、２−（フェニルカルバモイルスルファモイル）カルバニリド、２−（フェニルカルバモイルスルファモイル）チオカルバニリド、４−（フェニルカルバモイルスルファモイル）カルバニリド、４−（フェニルカルバモイルスルファモイル）チオカルバニリド、Ｎ−（３−（Ｎ′−メチルチオウレイド）フェニルスルホニル）−Ｎ′−フェニルウレア等の特開平１１−２４５５２４号公報、特開平１１−２５４８３６号公報、特開平１１−２６３０６７号公報記載の尿素誘導体、４，４′−ビス（２−（フェニルカルバモイルアミノ）フェニル）スルホニルアミノカルボニルアミノ）ジフェニルメタン、４，４′−ビス（４−（フェニルカルバモイルアミノ）フェニル）スルホニルアミノカルボニルアミノ）ジフェニルメタン等、特開平１１−２６３０７１号公報記載の尿素誘導体、特開平１１−１９８５２８号公報、特開平１１−１９８５３３号公報、特開平１１−２２７３２７号公報記載のイソシアナートアダクト体化合物等。
【００２２】
これらの電子受容性化合物の例が本発明を限定するものではない。また、これらは単独、あるいは２種以上併用して使用する事ができる。
【００２３】
電子供与性染料に対する電子受容性顕色剤の使用量は、５〜５０００質量％、好ましくは１０〜３０００質量％である。
【００２４】
（５）隠蔽層３の作製方法・・・隠蔽層３の作製方法の具体例としては、隠蔽層の構成成分を支持体上に塗布して隠蔽層を形成する方法が挙げられる。隠蔽層を塗布するための塗工液作製方法としては、各々構成成分の化合物を単独で溶媒に溶解もしくは分散媒に分散してから混合する方法、各々の化合物を混ぜ合わせてから溶媒に溶解もしくは分散媒に分散する方法、各々の化合物を加熱溶解し均一化した後冷却し、溶媒に溶解もしくは分散媒に分散する方法等が挙げられるが、特に限定されるものではない。分散時には必要なら分散剤を用いてもよい。水を分散媒として使う場合の分散剤としてはポリビニルアルコール等の水溶性高分子や各種の界面活性剤が利用できる。水系の分散の際は、エタノール等の水溶性有機溶媒を混合してもよい。この他に炭化水素類に代表される有機溶媒が分散媒の場合は、レシチンや燐酸エステル類等を分散剤に用いてもよい。
【００２５】
隠蔽層３の強度を向上する等の目的でバインダー樹脂を隠蔽層中に添加する事も可能である。バインダー樹脂の具体例としては、ポリビニルアルコール、エチレン／ビニルアルコール共重合体、ポリ塩化ビニル、ポリ酢酸ビニル、塩化ビニル／酢酸ビニル共重合体、塩化ビニル／酢酸ビニル／ビニルアルコール共重合体、塩化ビニル／酢酸ビニル／マレイン酸共重合体、塩化ビニル／アクリル酸エステル共重合体、ポリ塩化ビニリデン、塩化ビニリデン／塩化ビニル共重合体、塩化ビニリデン／アクリロニトリル共重合体、各種ポリエステル、各種ポリアミド、各種ポリアクリル酸エステル、各種ポリメタクリル酸エステル、アクリレート／メタクリレート共重合体、シリコーン樹脂、ニトロセルロース、ポリプロピレン、デンプン類、ヒドロキシエチルセルロース、メチルセルロース、カルボキシメチルセルロース、ゼラチン、カゼイン、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体、エチレン／無水マレイン酸共重合体、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体、尿素−ホルマリン樹脂、ポリプロピレン樹脂、ポリスチレン樹脂、フェノール樹脂、紫外線硬化性樹脂、電子線硬化性樹脂、ポリオール樹脂、あるいはイソシアネート系の架橋剤で硬化されたポリオール樹脂等が挙げられるが、これらに限定されるものではない。
【００２６】
隠蔽層３は、その熱応答性を向上させるために、熱可融性物質を含有させる事ができる。この場合、６０℃〜１８０℃の融点を持つものが好ましく、特に８０℃〜１４０℃の融点を持つものがより好ましく用いられる。
【００２７】
具体的な例としては、ステアリン酸アミド、Ｎ−ヒドロキシメチルステアリン酸アミド、Ｎ−ステアリルステアリン酸アミド、エチレンビスステアリン酸アミド、Ｎ−ステアリル尿素、ベンジル−２−ナフチルエーテル、ｍ−ターフェニル、４−ベンジルビフェニル、２，２′−ビス（４−メトキシフェノキシ）ジエチルエーテル、α、α′−ジフェノキシキシレン、ビス（４−メトキシフェニル）エーテル、アジピン酸ジフェニル、蓚酸ジベンジル、蓚酸ジ（４−クロルベンジル）エステル、蓚酸ジ（４−メチルベンジル）エステル、１，２−ビス（３−メチルフェノキシ）エタン、テレフタル酸ジメチル、テレフタル酸ジベンジル、ベンゼンスルホン酸フェニルエステル、ビス（４−アリルオキシフェニル）スルホン、４−アセチルアセトフェノン、アセト酢酸アニリド類、脂肪酸アニリド類等公知の熱可融性物質が挙げられる。これらの化合物は単独、或いは二種以上併用して使用することもできる。
【００２８】
さらに、隠蔽層３には、ベンゾフェノン系、ベンゾトリアゾール系、ベンゾエート系等の紫外線吸収剤、フェノール系、有機硫黄系、リン系、アミン系等の酸化防止剤、光安定化剤、ケイソウ土、タルク、カオリン、焼成カオリン、重質炭酸カルシウム、沈降炭酸カルシウム、炭酸マグネシウム、酸化亜鉛、酸化アルミニウム、水酸化アルミニウム、水酸化マグネシウム、二酸化チタン、硫酸バリウム、硫酸亜鉛、非晶質シリカ、非晶質ケイ酸カルシウム、コロイダルシリカ等の無機顔料、メラミン樹脂フィラー、尿素−ホルマリン樹脂フィラー、ポリエチレンパウダー、ナイロンパウダー等の有機顔料、ステアリン酸亜鉛、ステアリン酸カルシウム等の高級脂肪酸金属塩、ステアリン酸アミド等の高級脂肪酸アミド、パラフィン、ポリエチレンワックス、酸化ポリエチレン、カスターワックス等の滑剤、アニオン性、ノニオン性の高分子量の化合物を含む界面活性剤、蛍光染料、消泡剤、レベリング剤等が必要に応じて添加される。
【００２９】
「符号４・・・消色剤層」
（１）消色剤層の構成成分・・・消色剤層４は塩基性化合物を含有した層である。塩基性化合物としては、アミン誘導体、ヒドラジン誘導体、グアニジン誘導体が挙げられ、好ましくは、アミン誘導体、ヒドラジン誘導体、グアニジン誘導体が炭素数１２以上のアルキル基を有するものである。
【００３０】
（２）消色剤層の作用・・・常温よりも高い温度に加熱される事で、電子供与性染料が電子受容性顕色剤により発色した隠蔽層３に消色剤層中の塩基性化合物が作用し、この電子供与性染料と電子受容性顕色剤間の電子の授受という相互作用を断ち切る為に、結果として隠蔽層は消色する。更に詳しく述べるならば、炭素数が１２以上のアルキル鎖を有した塩基性化合物は、電子供与性染料や電子受容性顕色剤との相溶性が低く、凝固した状態では互いに殆ど溶け合わないと考えられる。しかし、加熱溶融され自由に運動できる状態となった塩基性化合物は、電子供与性染料と電子受容性顕色剤の相互作用を断ち切る為に消色する。しかし、炭素数１２未満のアルキル鎖を有する塩基性化合物は、分子のモビリティーが大きいため、室温下といった通常保存状態でも隠蔽層に作用し、隠蔽層が徐々に消色する。また、分子中にヘテロ原子を含む２価の基を一つ以上含んでいてもよく、ヘテロ原子を含む２価の基がアミド基に代表される水素結合基であるならば分子間相互作用のため、室温下のような条件では化合物のモビリティーが小さく、隠蔽能力の保持という面から、より好ましい。
【００３１】
消色剤の好ましい例としては、下記一般式（１）で表される化合物が挙げられるが、本発明はこれに限定されるものではない。
【００３２】
【化１】
2006264277.tif 000003
【００３３】
一般式（１）において、Ａは非環状アミノ基または窒素原子含有５員環及び６員環の複素環、ヒドラジノ基、環状または非環状のグアニジノ基を有した化合物である。複素環の具体例としては、５員環としてピロリジン環、イミダゾリジン環、チアゾリジン環、ピロール環、イミダゾール環、ピラゾール環、チアゾール環及びオキサゾール環等、６員環として、ピリジン環、ピラジン環、ピリミジン環、トリアジン環、ピペリジン環、モルホリン環、チオモルホリン環、及びピペラジン環等が挙げられる。更に上記非環状アミノ基、複素環、ヒドラジノ基、環状または非環状のグアニジノ基は低級アルキル基、アラルキル基、アリール基、水酸基及びハロゲン等で置換されていてもよい。特に非環状アミノ基、モルホリン環、ピペラジン環、ヒドラジノ基及びグアニジノ基が好適に用いられる。Ｘ1及びＸ2は、直接結合手、酸素原子、硫黄原子、または両末端に炭化水素基を含まない−ＣＯＮＨ−結合を最小構成単位とする二価の基を表すが、その具体例としては、アミド（−ＣＯＮＨ−、−ＮＨＣＯ−）、尿素（−ＮＨＣＯＮＨ−）、ウレタン（−ＮＨＣＯＯ−、−ＯＣＯＮＨ−）、ジアシルアミン（−ＣＯＮＨＣＯ−）、ジアシルヒドラジド（−ＣＯＮＨＮＨＣＯ−）、シュウ酸ジアミド（−ＮＨＣＯＣＯＮＨ−）、アシル尿素（−ＣＯＮＨＣＯＮＨ−、−ＮＨＣＯＮＨＣＯ−）、３−アシルカルバジン酸エステル（−ＣＯＮＨＮＨＣＯＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ2ＮＨＣＯ−）、１−アシルアミノ−１−ウレイドメタン（−ＣＯＮＨＣＨ2ＮＨＣＯＮＨ−、−ＮＨＣＯＮＨＣＨ2ＮＨＣＯ−）、マロンアミド（−ＮＨＣＯＣＨ2ＣＯＮＨ−）、カルボヒドラゾン（−ＣＯＮＨＮ＝ＣＨ−、−ＣＨ＝ＮＮＨＣＯ−）等の基が挙げられるが、特に、アミド（−ＣＯＮＨ−、−ＮＨＣＯ−）、尿素（−ＮＨＣＯＮＨ−）、ジアシルヒドラジト゛（−ＣＯＮＨＮＨＣＯ−）、シュウ酸ジアミド（−ＮＨＣＯＣＯＮＨ−）が好適に用いられる。Ｒ1は炭素数１から２４の二価の炭化水素基を表す。ｎは０から２の整数を表す。ｍは１から３の整数を表す。Ｂはｍ価の有機残基を表し、具体的には置換基及び／またはヘテロ原子を有していてもよい炭化水素基を表し、脂肪族炭化水素基でも芳香族炭化水素基でもよく、また、これらの両方から構成される炭化水素基でもよい。脂肪族炭化水素基は直鎖でも分岐していてもよく、また不飽和結合を有していてもよく、更に環を形成していてもよい。炭化水素基に結合する置換基としては、アルコキシ基、アルキルチオ基、水酸基、ハロゲン原子等が挙げられる。好ましくはＢは置換基及び／またはヘテロ原子を有していてもよい炭素数１２〜２４の１価または２価の炭化水素基である。
【００３４】
このような化合物としては、例えば以下に示すような化合物が挙げられる。
【００３５】
前記一般式（１）のＡが非環状アミノ基である化合物としては、ドデシルアミン、テトラデシルアミン、ヘキサデシルアミン、オクタデシルアミン、エイコシルアミン、ドコシルアミン、Ｎ−（３−ジエチルアミノプロピル）−テトラデカンアミド、Ｎ−（３−ジエチルアミノプロピル）カルバミド酸−ヘキサデシル、Ｎ−オクタデシルカルバミド酸−６−ジエチルアミノヘキシル、Ｎ−６−ジメチルアミノカプロノ−Ｎ′−オクタデカノヒドラジド、オクタデシルカルバミド酸−６−ジシクロヘキシルアミノカプリル、１−（３−ジメチルアミノプロピオニルアミノ）−１−オクタデカノイルアミノメタン、Ｎ−３−ジエチルアミノプロピル−Ｎ′−ヘキサデシル尿素、Ｎ，Ｎ−ジメチル−Ｎ′−ドコサノヒドラジド、Ｎ，Ｎ−ジエチル−Ｎ′−オクタデカノヒドラジド、等が挙げられる。
【００３６】
前記一般式（１）のＡが窒素原子含有５員複素環である化合物としては、Ｎ−ドコシルカルバミド酸−２−（１−ピロリジニル）エチル、Ｎ−３−ピロリジニルプロピオノ−Ｎ′−テトラデカノヒドラジド、Ｎ−２−チアゾリル−Ｎ′−ヘキサデシルオキサミド、Ｎ−（１−ピロリジニル）−Ｎ′−ドデシル尿素、Ｎ−〔１−（３−メチル）イミダゾリジニル〕−Ｎ′−ドデシル尿素、Ｎ−（３−チアゾリジニル）−Ｎ′−オクタデシル尿素、Ｎ−（１−ピロリル）−Ｎ′−ヘキサデシル尿素、Ｎ−（１−イミダゾリル）−Ｎ′−エイコシル尿素、Ｎ−（１−ピラゾリル）−Ｎ′−テトラデシル尿素、Ｎ−［２−（１−エチル）ピロリジニル］メチル−Ｎ′−ｎ−テトラデシル尿素、Ｎ−［２−（１−メチル）ピロリジニル］メチル−Ｎ′−オクタデシル尿素、Ｎ−｛２−［２−（１−メチル）ピロリジニル］｝エチル−Ｎ′−オクタデシル尿素、Ｎ−｛２−［２−（１−エチル）ピロリル］｝エチル−Ｎ′−ドデシル尿素、Ｎ−｛２−［２−（１−メチル）ピロリル］｝エチル−Ｎ′−テトラデシル尿素、Ｎ−｛２−［２−（１−メチル）ピロリル］｝エチル−Ｎ′−オクタデシル尿素、Ｎ−｛２−［２−（１−メチル）ベンゾイミダゾイル］エチル｝−Ｎ′−テトラデシル尿素、Ｎ−｛２−［２−（１−メチル）ベンゾイミダゾイル］エチル｝−Ｎ′−オクタデシル尿素、Ｎ−｛２−［５−（１−メチル）ベンゾイミダゾイル］カルボニルオキシ｝エチル−Ｎ′−テトラデシル尿素、Ｎ−（１−ピロリジニル）−テトラデカンアミド、Ｎ−（１−ピロリジニル）カルバミド酸オクタデシル、Ｎ−オクタデシルカルバミド酸〔２−（１−ピロリジニル）エチル〕、Ｎ−〔３−（１−ピロリジニル）プロピオノ〕−Ｎ′−テトラデカノヒドラジド、Ｎ−オクタデシルカルバミド酸〔３−（３−メチルイミダゾリジニル）プロピル〕、Ｎ−オクタデシル−３−（３−チアゾリジニル）プロパンアミド、Ｎ−〔２−（４−イミダゾリル）エチル〕−Ｎ′−オクタデシルオキサミド、１−〔３−（１−イミダゾリル）プロピオニルアミノ〕−１−テトラデカノイルアミノメタン、Ｎ−〔１１−（１−ピラゾリル）ウンデカノイル〕−Ｎ′−オクタデシル尿素等が挙げられる。
【００３７】
前記一般式（１）のＡが窒素原子含有６員複素環である化合物としては、Ｎ−ピペリジノカルバミド酸−オクタデシル、Ｎ−〔２−（１−ピペリジノ）エチル〕−オクタデカンアミド、Ｎ−エイコシルカルバミド酸−２−（１−ピペリジノ）エチル、Ｎ−〔３−（１−ピペリジノ）プロピオノ〕−Ｎ′−３−オクタデカノヒドラジド、１−〔３−（１−ピペリジノ）プロピオノ〕−４−ヘキサデシルセミカルバジド、Ｎ−〔１１−（１−ピペリジノ）ウンデカノ〕−Ｎ′−３−オクタデカノヒドラジド、Ｎ−（４−ピペリジニル）カルボ−Ｎ′−ドコサノヒドラジド、Ｎ−〔２−（４−ヒドロキシ−１−ピペリジニル）エチル〕−テトラデカンアミド、Ｎ−（２−モルホリノエチル）−ヘキサデカンアミド、Ｎ−オクタデシルカルバミド酸−６−モルホリノヘキシル、Ｎ−オクタデシルカルバミド酸−２−モルホリノエチル、Ｎ−３−モルホリノプロピル−Ｎ′−ヘキサデシルオキサミド、Ｎ−ドコシルオキシカルボ−Ｎ′−３−モルホリノプロピオノヒドラジド、１−（３−モルホリノプロピオニルアミノ）−１−（オクタデカノイルアミノ）、Ｎ−（１−ピペリジル）−Ｎ′−オクタデシル尿素、Ｎ−（１−ピペリジル）−Ｎ′−ドデシル尿素、Ｎ−〔１−（２，６−ジメチル）ピペリジル〕−Ｎ′−ヘキサデシル尿素、Ｎ−（１−モルホリニル）−Ｎ′−オクタデシル尿素、Ｎ−（１−モルホリニル）−Ｎ′−ドコシル尿素、Ｎ−〔４−（２，６−ジメチル）モルホリニル〕−Ｎ′−ヘプタデシル尿素、Ｎ−（４−チオモルホリニル）−Ｎ′−エイコシル尿素、Ｎ−〔１−（４−メチル）ピペラジニル〕−Ｎ′−オクタデシル尿素、Ｎ−〔１−（４−メチル）ピペラジニル〕−Ｎ′−ドコシル尿素、Ｎ−（１−ピペラジニル）−Ｎ′−テトラデシル尿素、Ｎ−［２−（１−メチル）ピペリジニル］メチル−Ｎ′−ドデシル尿素、Ｎ−［２−（１−メチル）ピペリジニル］メチル−Ｎ′−オクタデシル尿素、Ｎ−｛２−［２−（１−メチル）ピペリジニル］｝エチル−Ｎ′−ｎ−オクタデシル尿素、Ｎ−［４−（１−メチル）ピペリジニル］メチル−Ｎ′−ドデシル尿素、Ｎ−［４−（１−エチル）ピペリジニル］メチル−Ｎ′−テトラデシル尿素、Ｎ−［４−（１−メチル）ピペリジニル］メチル−Ｎ′−オクタデシル尿素、Ｎ−｛２−［４−（１−メチル）ピペリジニル］｝エチル−Ｎ′−オクタデシル尿素、Ｎ−｛３−［４−（１−メチル）ピペリジニル］｝プロピル−Ｎ′−オクタデシル尿素、Ｎ−（２−ピリジル）メチル−Ｎ′−ドデシル尿素、Ｎ−（２−ピリジル）メチル−Ｎ′−テトラデシル尿素、Ｎ−（２−ピリジル）メチル−Ｎ′−オクタデシル尿素、Ｎ−［２−（２−ピリジル）エチル］−Ｎ′−テトラデシル尿素、Ｎ−［２−（２−ピリジル）エチル］−Ｎ′−オクタデシル尿素、Ｎ−（３−ピリジル）メチル−Ｎ′−ドデシル尿素、Ｎ−（３−ピリジル）メチル−Ｎ′−ｎ−テトラデシル尿素、Ｎ−（３−ピリジル）メチル−Ｎ′−オクタデシル尿素、Ｎ−［２−（３−ピリジル）エチル］−Ｎ′−ｎ−テトラデシル尿素、Ｎ−［２−（３−ピリジル）エチル］−Ｎ′−オクタデシル尿素、Ｎ−（４−ピリジル）メチル−Ｎ′−ドデシル尿素、Ｎ−（４−ピリジル）メチル−Ｎ′−テトラデシル尿素、Ｎ−（４−ピリジル）メチル−Ｎ′−オクタデシル尿素、Ｎ−［２−（４−ピリジル）エチル］−Ｎ′−テトラデシル尿素、Ｎ−［２−（４−ピリジル）エチル］−Ｎ′−オクタデシル尿素、Ｎ−［３−（４−ピリジル）プロピル］−Ｎ′−オクタデシル尿素、Ｎ−［３−（２−ピリジルオキシ）プロピル］−Ｎ′−オクタデシル尿素、Ｎ−［６−（２−ピリジルオキシ）ヘキシル］−Ｎ′−オクタデシル尿素、Ｎ−［３−（２−ピリジルチオ）プロピル］−Ｎ′−オクタデシル尿素、Ｎ−［２−（４−ピリジルチオメチルカルボニルアミノ）エチル］−Ｎ′−オクタデシル尿素、Ｎ−ピペリジノカルバミド酸ヘキサデシル、Ｎ−（２−ピペリジノエチル）オクタデカンアミド、Ｎ−オクタデシルカルバミド酸（２−ピペリジノエチル）、Ｎ−（２−ピペリジノエチル）カルバミド酸ヘキサデシル、Ｎ−（３−ピペリジノプロピオノ）−Ｎ′−オクダデカノヒドラジド、Ｎ−（１１−ピペリジノウンデカノ）−Ｎ′−デカノヒドラジド、Ｎ−〔２−（１−メチル）ピペリジニル〕カルボ−Ｎ′−オクタデカノヒドラジド、Ｎ−〔４−（１−ベンジル）ピペリジノ〕カルバミド酸ヘキサデシル、Ｎ−〔２−（４−ヒドロキシピペリジノ）エチル〕カルバミド酸ヘキサデシル、Ｎ−モルホリノカルバミド酸ヘキサデシル、Ｎ−（３−モルホリノプロピル）オクタデカンアミド、Ｎ−オクタデシルカルバミド酸（２−モルホリノエチル）、Ｎ−（２−モルホリノエチル）カルバミド酸ヘキサデシル、Ｎ−（３−モルホリノプロピル）−Ｎ′−オクタデシル尿素、Ｎ−（２−モルホリノエチル）−Ｎ′−ヘキサデシル尿素、Ｎ−（３−モルホリノプロピオノ）−Ｎ′−オクタデカノヒドラジド、Ｎ−（３−モルホリノプロピオノ）−Ｎ′−ドコサノヒドラジド、Ｎ−（３−モルホリノプロピル）−Ｎ′−オクタデシルオキサミド、３−（６−モルホリノヘキサノイル）カルバジド酸ヘキサデシル、Ｎ−〔ｐ−（モルホリノメチル）ベンゾ〕−Ｎ′−オクタデカノヒドラジド、Ｎ−（ｐ−ピペリジノフェニル）カルバミド酸ヘキサデシル、Ｎ−（ｐ−モルホリノフェニル）−Ｎ′−オクタデシルオキサミド、Ｎ−（１１−モルホリノウンデカノ）−Ｎ′−ドコサノヒドラジド、Ｎ−（１１−モルホリノウンデカノ）−Ｎ′−オクタデカノヒドラジド、Ｎ−オクタデシルカルバミド酸（２−チオモルホリノエチル）、Ｎ−（３−チオモルホリノプロピオノ）−Ｎ′−オクタデカノヒドラジド、Ｎ−（４−メチルピペラジニル）カルバミド酸ヘキサデシル、Ｎ−（４−メチルピペラジニル）−Ｎ′−オクタデシルオキサミド、Ｎ−〔２−（４−メチルピペラジニル）エチル〕−Ｎ′−オクタデシルオキサミド、１−〔３−（４−メチルピペラジニル）プロピオニルアミノ〕−１−オクタデカノイルアミノメタン、Ｎ−〔２−（１，４−ジメチル）ピペラジニル〕カルボ−Ｎ′−オクタデカノヒドラジド、Ｎ−〔２−（４−フェニルピペラジニル）エチル〕−Ｎ′−オクタデシルマロンジアミド、Ｎ−（２−ピリジル）カルバミド酸ヘキサデシル、Ｎ−（２−ピリジル）−Ｎ′−オクタデシルオキサミド、１−（４−ピリジンカルボニルアミノ）−１−（Ｎ′−オクタデシシルウレイド）メタン等が挙げられる。
【００３８】
前記一般式（１）のＡがヒドラジノ基である化合物としては、１，１−ジメチル−４−ヘキサデシルセミカルバジド、１−フェニル−１−メチル−４−オクタデシルセミカルバジド等が挙げられる。
【００３９】
前記一般式（１）のＡがグアニジノ基である化合物としては、（１，３−ジメチルイミダゾリジリデン）−オクタデカノヒドラジド、（１，３−ジメチルイミダゾリジリデン）−ドコサノヒドラジド、（１，３−ジエチルイミダゾリジリデン）−オクタデカノヒドラジド、（１，３−ジメチルイミダゾリジリデン）−１２−チア−ドコサノヒドラジド等が挙げられる。
【００４０】
これらの消色剤化合物の例が本発明を限定するものではない。また、これらは単独、あるいは２種以上併用して使用する事ができる。
【００４１】
電子供与性染料に対する消色剤の使用量は、５〜５０００質量％、好ましくは１０〜３０００質量％である。
【００４２】
（３）消色剤層４の作製方法・・・消色剤層４の作製方法の具体例としては、消色剤層の構成成分を支持体上に塗布して消色剤層を形成する方法が挙げられる。消色剤層を塗布するための塗工液作製方法としては、消色剤化合物を溶媒に溶解もしくは分散媒に分散してから混合する方法が挙げられるが、特に限定されるものではない。分散時には必要なら分散剤を用いてもよい。水を分散媒として使う場合の分散剤としてはポリビニルアルコール等の水溶性高分子や各種の界面活性剤が利用できる。水系の分散の際は、エタノール等の水溶性有機溶媒を混合してもよい。この他に炭化水素類に代表される有機溶媒が分散媒の場合は、レシチンや燐酸エステル類等を分散剤に用いてもよい。
【００４３】
消色剤層４の強度を向上する等の目的でバインダー樹脂を消色剤層中に添加する事も可能である。バインダー樹脂の具体例としては、ポリビニルアルコール、エチレン／ビニルアルコール共重合体、ポリ塩化ビニル、ポリ酢酸ビニル、塩化ビニル／酢酸ビニル共重合体、塩化ビニル／酢酸ビニル／ビニルアルコール共重合体、塩化ビニル／酢酸ビニル／マレイン酸共重合体、塩化ビニル／アクリル酸エステル共重合体、ポリ塩化ビニリデン、塩化ビニリデン／塩化ビニル共重合体、塩化ビニリデン／アクリロニトリル共重合体、各種ポリエステル、各種ポリアミド、各種ポリアクリル酸エステル、各種ポリメタクリル酸エステル、アクリレート／メタクリレート共重合体、シリコーン樹脂、ニトロセルロース、ポリプロピレン、デンプン類、ヒドロキシエチルセルロース、メチルセルロース、カルボキシメチルセルロース、ゼラチン、カゼイン、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体、エチレン／無水マレイン酸共重合体、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体、尿素−ホルマリン樹脂、ポリプロピレン樹脂、ポリスチレン樹脂、フェノール樹脂、紫外線硬化性樹脂、電子線硬化性樹脂、ポリオール樹脂、あるいはイソシアネート系の架橋剤で硬化されたポリオール樹脂等が挙げられるが、これらに限定されるものではない。
【００４４】
さらに、消色剤層４には、ベンゾフェノン系、ベンゾトリアゾール系、ベンゾエート系等の紫外線吸収剤、フェノール系、有機硫黄系、リン系、アミン系等の酸化防止剤、光安定化剤、ケイソウ土、タルク、カオリン、焼成カオリン、重質炭酸カルシウム、沈降炭酸カルシウム、炭酸マグネシウム、酸化亜鉛、酸化アルミニウム、水酸化アルミニウム、水酸化マグネシウム、二酸化チタン、硫酸バリウム、硫酸亜鉛、非晶質シリカ、非晶質ケイ酸カルシウム、コロイダルシリカ等の無機顔料、メラミン樹脂フィラー、尿素−ホルマリン樹脂フィラー、ポリエチレンパウダー、ナイロンパウダー等の有機顔料、ステアリン酸亜鉛、ステアリン酸カルシウム等の高級脂肪酸金属塩、ステアリン酸アミド等の高級脂肪酸アミド、パラフィン、ポリエチレンワックス、酸化ポリエチレン、カスターワックス等の滑剤、アニオン性、ノニオン性の高分子量の化合物を含む界面活性剤、蛍光染料、消泡剤、レベリング剤等が必要に応じて添加される。
【００４５】
「符号５・・・粘着剤層」
（１）粘着剤層の構成成分・・・粘着剤層５は、例えば粘着基材として、従来公知のゴム系またはアクリル樹脂系の粘着剤を用いることができる。ゴム系の主原料は天然ゴムまたはスチレン−ブタジエンラバーである。アクリル樹脂系においては、２−エチルヘキシルアクリレート、ブチルアクリレート、エチルアクリレート、アクリル酸、β−ヒドロキシエチルアクリレートなどのアクリル系モノマーを重合して作る。重合の方法により、酢酸エチルやトルエンなどの有機溶媒を用いたり、界面活性剤を用いて水中で乳化させながら重合したエマルジョンタイプを用いることができる。これらを適宜単独または併用して使用できる。
【００４６】
なお、本発明における隠蔽層、消色剤層、粘着剤層の各層を支持体上に積層し感熱消色隠蔽材料を形成する方法は特に制限されるものではなく、従来公知の技術により形成する事が出来る。例えば、エアーナイフコーター、ブレードコーター、バーコーター、カーテンコーター等の塗抹装置、平版、凸版、凹版、フレキソ、グラビア、スクリーン、ホットメルト等の方式による各種印刷機等を用いる事が出来る。更に通常の乾燥工程の他、紫外線照射または電子線照射により各層を保持させる事が出来る。これらの方法により、１層ずつあるいは多層同時に塗布、印刷することができる。
【００４７】
次に、本発明の感熱消色隠蔽材料を消色して隠蔽された情報内容を読み取る場合についての方法を述べる。感熱消色隠蔽材料を消色するためには、常温よりも高い温度（４０℃以上）に加熱されればよく、例えば、感熱消色隠蔽材料をサーマルヘッド、レーザー光、熱ロール、熱スタンプ、高周波加熱、熱風、電熱ヒーター及びタングステンランプやハロゲンランプ等の光源などからの輻射熱、熱風等での加熱が用いられるが、本発明はこれらに限定されるものではない。これらの熱源により感熱消色隠蔽材料が加熱されると、消色剤が融解し、隠蔽層中の電子供与性染料と電子受容性顕色剤との相互作用に働きかけ、この相互作用を断ち切る為に消色する事により、隠蔽された情報が視認される。消色温度は好ましくは６０〜２００℃であり、感熱消色隠蔽材料の隠蔽能力の保持、また、支持体の耐熱性の点から８０〜１８０℃がより好ましい。
【００４８】
また、本発明の感熱消色隠蔽材料は消色せずに隠蔽された情報内容を読み取る事も可能である。前記電子供与性染料の発色は可視光領域の吸収が殆どであり、赤外・近赤外領域の吸収は小さい。この赤外・近赤外線の光を照射して、その反射光を光学的に読み取る方法も挙げられる。このような方法としては、近赤・赤外線の発光装置とその反射光を捉えるセンサーが具備された装置からなり、例えば、半導体レーザー等より赤外線を感熱消色隠蔽材料に照射した場合、赤外線は感熱消色隠蔽材料を透過し、情報が記載されたを媒体で反射され、センサーにより隠蔽された情報を読み取られる。
【実施例】
【００４９】
以下、実施例によって本発明を更に詳しく説明するが、本発明はこれらに限定されるものではない。なお、実施例中の部数や百分率は質量基準である。
【００５０】
実施例１
（１）隠蔽層塗工液の作製
３−ジエチルアミノ−６−メチル−７−アニリノフルオラン４部、２，４′−ジヒドロキシジフェニルスルホン８部、バインダー樹脂としてポリエステル樹脂（東洋紡製、商品名バイロン２００）１２部、溶媒としてトルエン８０部、メチルエチルケトン８０部に溶解して隠蔽層塗工液を作製した。
【００５１】
（２）消色剤層塗工液の作製
Ｎ−（３−モルホリノプロピル）−Ｎ′−オクタデシル尿素を１００ｇを１０％スルホン基変性ポリビニルアルコール水溶液１００ｇ、水３００ｇの混合物中に分散し、ビーズミルで平均粒子径が１μｍになるまで粉砕し、消色剤分散液を得た。得られた消色剤分散液５０部、１０％完全鹸化ＰＶＡ水溶液５０部を混合し、消色剤塗工液濃度が１５％水溶液になるように添加水を加え、充分撹拌して消色剤層塗工液を調製した。
【００５２】
（３）感熱消色隠蔽材料の作製
（１）で作製した隠蔽層工液をコロナ処理を施した厚さ５０μｍの透明ポリエチレンテレフタレート（以下透明ＰＥＴ）に、層形成後の厚さが７μｍとなる様に塗布し、８０℃で２分乾燥後、その上に（２）で作製した消色剤層塗工液を層形成後の厚さが１０μｍとなる様に塗布し、８０℃で３分乾燥し、感熱消色隠蔽材料を作製した。
【００５３】
実施例２
（４）消色剤層塗工液の作製
Ｎ−（３−モルホリノプロピル）−Ｎ′−オクタデシル尿素の代わりに、Ｎ−３−ジエチルアミノプロピル−Ｎ′−ヘキサデシル尿素を使用した以外は実施例１の（２）と同様にして消色剤層塗工液を作製した。
【００５４】
（５）感熱消色隠蔽材料の作製
実施例１の（１）で作製した隠蔽層工液をコロナ処理を施した厚さ５０μｍの透明ＰＥＴに、層形成後の厚さが７μｍとなる様に塗布し、１００℃で２分乾燥後、その上に（４）で作製した消色剤層塗工液を層形成後の厚さが１０μｍとなる様に塗布し、８０℃で３分乾燥し、感熱消色隠蔽材料を作製した。
【００５５】
実施例３
（６）消色剤層塗工液の作製
Ｎ−（３−モルホリノプロピル）−Ｎ′−オクタデシル尿素の代わりに、１，１−ジメチル−４−ヘキサデシルセミカルバジドを使用した以外は実施例１の（２）と同様にして消色剤層塗工液を作製した。
【００５６】
（７）感熱消色隠蔽材料の作製
実施例１の（１）で作製した隠蔽層工液をコロナ処理を施した厚さ５０μｍの透明ＰＥＴに、層形成後の厚さが７μｍとなる様に塗布し、１００℃で２分乾燥後、その上に（６）で作製した消色剤層塗工液を層形成後の厚さが１０μｍとなる様に塗布し、８０℃で３分乾燥し、感熱消色隠蔽材料を作製した。
【００５７】
実施例４
（８）消色剤層塗工液の作製
Ｎ−（３−モルホリノプロピル）−Ｎ′−オクタデシル尿素の代わりに、（１，３−ジメチルイミダゾリジリデン）−１２−チア−ドコサノヒドラジドを使用した以外は実施例１の（２）と同様にして消色剤層塗工液を作製した。
【００５８】
（９）感熱消色隠蔽材料の作製
実施例１の（１）で作製した隠蔽層工液をコロナ処理を施した厚さ５０μｍの透明ＰＥＴに、層形成後の厚さが７μｍとなる様に塗布し、１００℃で２分乾燥後、その上に（８）で作製した消色剤層塗工液を層形成後の厚さが１０μｍとなる様に塗布し、８０℃で３分乾燥し、感熱消色隠蔽材料を作製した。
【００５９】
実施例５
（１０）隠蔽層塗工液の作製
２，４′−ジヒドロキシジフェニルスルホンの代わりに、４−ヒドロキシ−４′−イソプロポキシジフェニルスルホンを使用した以外は実施例１の（１）と同様にして隠蔽層塗工液を作製した。
【００６０】
（１１）消色剤層塗工液の作製
Ｎ−（３−モルホリノプロピル）−Ｎ′−オクタデシル尿素の代わりに、Ｎ−〔１−（４−メチル）ピペラジニル〕−Ｎ′−オクタデシル尿素を使用した以外は実施例１の（２）と同様にして消色剤層塗工液を作製した。
【００６１】
（１２）感熱消色隠蔽材料の作製
（１１）で作製した消色剤層塗工液をコロナ処理を施した厚さ５０μｍの透明ＰＥＴに、層形成後の厚さが１０μｍとなる様に塗布し、８０℃で３分乾燥後、その上に（１０）で作製した隠蔽層塗工液を層形成後の厚さが７μｍとなる様に塗布し、８０℃で２分乾燥し、感熱消色隠蔽材料を作製した。
【００６２】
実施例６
（１３）消色剤層塗工液の作製
Ｎ−（３−モルホリノプロピル）−Ｎ′−オクタデシル尿素の代わりに、１−メチル−１−フェニル−４−オクタデシルセミカルバジドを使用した以外は実施例１の（２）と同様にして消色剤層塗工液を作製した。
【００６３】
（１４）感熱消色隠蔽材料の作製
（１３）で作製した消色剤層塗工液をコロナ処理を施した厚さ５０μｍの透明ＰＥＴに、層形成後の厚さが１０μｍとなる様に塗布し、８０℃で３分乾燥後、その上に実施例５の（１０）で作製した隠蔽層塗工液を層形成後の厚さが７μｍとなる様に塗布し、８０℃で２分乾燥し、感熱消色隠蔽材料を作製した。
【００６４】
実施例７
（１５）消色剤層塗工液の作製
Ｎ−（３−モルホリノプロピル）−Ｎ′−オクタデシル尿素の代わりに、Ｎ−（３−モルホリノプロピオノ）−Ｎ′−ドコサノヒドラジドを使用した以外は実施例１の（２）と同様にして消色剤層塗工液を作製した。
【００６５】
（１６）感熱消色隠蔽材料の作製
（１５）で作製した消色剤層塗工液をコロナ処理を施した厚さ５０μｍの透明ＰＥＴに、層形成後の厚さが１０μｍとなる様に塗布し、８０℃で３分乾燥後、その上に実施例５の（１０）で作製した隠蔽層塗工液を層形成後の厚さが７μｍとなる様に塗布し、８０℃で２分乾燥し、感熱消色隠蔽材料を作製した。
【００６６】
実施例８
（１７）消色剤層塗工液の作製
Ｎ−（３−モルホリノプロピル）−Ｎ′−オクタデシル尿素の代わりに、（１，３−ジメチルイミダゾリジリデン）−ドコサノヒドラジドを使用した以外は実施例１の（２）と同様にして消色剤層塗工液を作製した。
【００６７】
（１８）感熱消色隠蔽材料の作製
（１７）で作製した消色剤層塗工液をコロナ処理を施した厚さ５０μｍの透明ＰＥＴに、層形成後の厚さが１０μｍとなる様に塗布し、８０℃で３分乾燥後、その上に実施例５の（１０）で作製した隠蔽層塗工液を層形成後の厚さが７μｍとなる様に塗布し、８０℃で２分乾燥し、感熱消色隠蔽材料を作製した。
【００６８】
実施例９
（１９）消色剤層塗工液の作製
Ｎ−（３−モルホリノプロピル）−Ｎ′−オクタデシル尿素の代わりに、フェニレンジアミンを使用した以外は実施例１の（２）と同様にして消色剤層塗工液を作製した。
【００６９】
（２０）感熱消色隠蔽材料の作製
実施例１の（１）で作製した隠蔽層工液をコロナ処理を施した厚さ５０μｍの透明ポリエチレンテレフタレート（以下透明ＰＥＴ）に、層形成後の厚さが７μｍとなる様に塗布し、８０℃で２分乾燥後、その上に（１９）で作製した消色剤層塗工液を層形成後の厚さが１０μｍとなる様に塗布し、８０℃で３分乾燥し、感熱消色隠蔽材料を作製した。
【００７０】
実施例１０
（２１）消色剤層塗工液の作製
Ｎ−（３−モルホリノプロピル）−Ｎ′−オクタデシル尿素の代わりに、デシルアミンを使用した以外は実施例１の（２）と同様にして消色剤層塗工液を作製した。
【００７１】
（２２）感熱消色隠蔽材料の作製
（２１）で作製した消色剤層塗工液をコロナ処理を施した厚さ５０μｍの透明ＰＥＴに、層形成後の厚さが１０μｍとなる様に塗布し、８０℃で３分乾燥後、その上に実施例５の（１０）で作製した隠蔽層塗工液を層形成後の厚さが７μｍとなる様に塗布し、８０℃で２分乾燥し、感熱消色隠蔽材料を作製した。
【００７２】
試験１（隠蔽層の消色性）
実施例１〜１０で得た感熱消色隠蔽材料を、熱スタンプを用いて１５０℃で１秒間加熱し消色サンプルを得た。得られた消色サンプルの地肌部と消色部の全光線透過率を日本電色工業製濁度計ＮＤＨ−３００Ａを用いて各々測定した。この結果を表１に示す。地肌部の全光線透過率が１７％以下あれば、ムラ状であるが、隠蔽された情報を確認することはできず、さらに、１０％以下であるならば、隠蔽された情報は完全に視認さえできない。
【００７３】
試験２（隠蔽層の経時変化＝隠蔽能力の安定性）
実施例１〜１０で得た感熱消色隠蔽材料を、温度４０℃、相対湿度２０％の雰囲気下に２４時間保存した後、全光線透過率を日本電色工業製濁度計ＮＤＨ−３００Ａを用いて各々測定した。この結果を表１に示す。保存後も全光線透過率が５０％以下であれば、正確に読みとることができず、さらに、１０％以下であるならば、隠蔽層の経時変化はなく隠蔽能力が安定的に保持される。
【００７４】
【表１】
2006264277.tif 000004
【００７５】
実施例１１
（２３）感熱消色隠蔽材料の作製
実施例１の（３）で作製した感熱消色隠蔽材料の消色剤層上に、アクリル系粘着剤（日本エヌエスシー社製２Ｑ４２７）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００７６】
実施例１２
（２４）感熱消色隠蔽材料の作製
実施例３の（７）で作製した感熱消色隠蔽材料の消色剤層上に、アクリル系粘着剤（日本エヌエスシー社製２Ｑ４２７）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００７７】
実施例１３
（２５）感熱消色隠蔽材料の作製
実施例６の（１４）で作製した感熱消色隠蔽材料の隠蔽層上に、ソープフリー型アクリルエマルジョン（新中村化学社製Ｎｅｗｃｏａｔ ＳＦＫ−１０００Ｃ）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００７８】
実施例１４
（２６）感熱消色隠蔽材料の作製
実施例８の（１８）で作製した感熱消色隠蔽材料の隠蔽層上に、ソープフリー型アクリルエマルジョン（新中村化学社製Ｎｅｗｃｏａｔ ＳＦＫ−１０００Ｃ）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００７９】
実施例１５
（２７）感熱消色隠蔽材料の作製
実施例９の（２０）で作製した感熱消色隠蔽材料の消色剤層上に、アクリル系粘着剤（日本エヌエスシー社製２Ｑ４２７）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００８０】
実施例１６
（２８）感熱消色隠蔽材料の作製
実施例１０の（２２）で作製した感熱消色隠蔽材料の隠蔽層上に、ソープフリー型アクリルエマルジョン（新中村化学社製Ｎｅｗｃｏａｔ ＳＦＫ−１０００Ｃ）を層形成後の厚さが１０μｍとなる様に塗布し、８０℃で２分乾燥乾燥し、感熱消色隠蔽材料を作製した。その後、厚さ５０μｍの透明ＰＥＴに貼り合わせた。
【００８１】
試験３（隠蔽層の消色性）
実施例１１〜１６で得た感熱消色隠蔽材料を、熱スタンプを用いて１５０℃で１秒間加熱し消色サンプルを得た。得られた消色サンプルの地肌部と消色部の全光線透過率を日本電色工業製濁度計ＮＤＨ−３００Ａを用いて各々測定した。この結果を表２に示す。地肌部の全光線透過率が１７％以下であれば、隠蔽された情報を確認することができず、１０％以下であるならば、隠蔽された情報は視認さえできない。
【００８２】
試験４（隠蔽層の経時変化＝隠蔽能力の安定性）
実施例１１〜１６で得た感熱消色隠蔽材料を、温度４０℃、相対湿度２０％の雰囲気下に２４時間保存した後、全光線透過率を日本電色工業製濁度計ＮＤＨ−３００Ａを用いて各々測定した。この結果を表２に示す。保存後も全光線透過率が、５０％であれば隠蔽情報を確認することはできず、さらに１０％以下であるならば、隠蔽層の経時変化はなく隠蔽能力が安定的に保持される。
【００８３】
【表２】
2006264277.tif 000005
【００８４】
表１ならびに表２の結果から、本発明の感熱消色隠蔽材料は、消色剤としてアミン誘導体、ヒドラジン誘導体、グアニジン誘導体を用い、各々が炭素数１２以上のアルキル基を有する場合に特に高い隠蔽能力を安定的に保持し、加熱時の消色においては、隠蔽された情報の視認性が十分に得られる。情報媒体に記入された情報内容を隠蔽化して、必要に応じてその隠蔽材料を剥離する事なく簡便な方法で当該情報内容を読み取り可能にする感熱消色隠蔽材料を提供する事が出来た。
【産業上の利用可能性】
【００８５】
本発明の活用例として、情報媒体に記入された情報内容を隠蔽する材料に関し、必要に応じて当該情報内容を簡便な方法にて読み取り可能とする目的で使用される。
【図面の簡単な説明】
【００８６】
【図１】感熱消色隠蔽材料の実施形態の断面図である。
【図２】感熱消色隠蔽材料の実施形態の断面図である。
【符号の説明】
【００８７】
１  感熱消色隠蔽材料
２  支持体
３  隠蔽層
４  消色剤層
５  粘着剤層
【図１】
2006264277.tif 000006
【図２】
2006264277.tif 000007